ИСПОЛЬЗОВАНИЕ СИСТЕМЫ ГИДРОФОБНОЙ ЭПОКСИДНОЙ СМОЛЫ ДЛЯ ГЕРМЕТИЗАЦИИ ИЗМЕРИТЕЛЬНОГО ТРАНСФОРМАТОРА

1. Применение отверждаемой композиции для безнабивочной герметизации измерительных трансформаторов, содержащей (а) циклоалифатическую эпоксидную смолу, (b) полиоксиалкиленовый диглицидиловый простой эфир, (с) полисилоксан, содержащий концевые ОН-группы, (d) циклический полисилоксан и (е) неионный фторалифатический поверхностно-активный реагент, (f) наполнитель, (g) отвердитель, выбираемый из ангидридов, (h) ускоритель отверждения, выбираемый из ускорителей для ангидридного отверждения эпоксидных смол.
2. Применение отверждаемой композиции по п. 1, где композиция содержит, в расчете на совокупную массу композиции, (а) от 3 до 40%  циклоалифатической эпоксидной смолы, (b) от 3 до 40%  полиоксиалкиленового диглицидилового простого эфира, (с) от 0,3 до 10%  полисилоксана, содержащего концевые ОН-группы, (d) от 0,3 до 10%  циклического полисилоксана и (е) от 0,01 до 1%  неионного фторалифатического поверхностно-активного реагента, (f) от 1 до 80%  наполнителя, (g) от 4 до 25%  отвердителя, выбираемого из ангидридов, (h) от 0,1 до 2%  ускорителя отверждения, выбираемого из ускорителей для ангидридного отверждения эпоксидных смол.
3. Применение отверждаемой композиции по п. 1, где композиция в качестве компонента (а) содержит диглициловый сложный эфир гексагидрофталевой кислоты или смесь из диглицидилового сложного эфира гексагидрофталевой кислоты совместно с алифатической эпоксидной смолой.
4. Применение отверждаемой композиции по п. 1, где композиция в качестве компонента (с) содержит полисилоксан, формулы I
1
2
1
18
5
14
6
24
где каждый из R и R независимо друг от друга представляет собой С-С алкил, С-С арил или С-С аралкил, a n представляет собой среднее значение от 3 до 150.
5. Применение отверждаемой композиции по п. 1, где композиция в качестве компонента (d) содержит циклический полисилоксан, формулы II
1
2
1
18
5
14
6
24
где каждый из R и R независимо друг от друга представляет собой С-С алкил, С-С арил или С-С аралкил, a m - целое число от 3 до 12.
6. Применение отверждаемой композиции по п. 1, где компонент (d) содержит компоненты, описывающиеся формулой II, где m - целое число от 3 до 8, предпочтительно от 6 до 8.
7. Применение отверждаемой композиции по п. 1, где композиция в качестве компонента (е) содержит неионный фторалифатический поверхностно-активный реагент, выбираемый из фторалифатических сложных эфиров, фторалифатических алкоксилированных спиртов или фторалифатических сульфонамидов.
8. Отверждаемая композиция для безнабивочной герметизации измерительного трансформатора, содержащая (а) циклоалифатическую эпоксидную смолу, (b) полиоксиалкиленовый диглицидиловый простой эфир, (с) полисилоксан, содержащий концевые ОН-группы, (d) циклический полисилоксан и (е) неионый фторалифатический поверхностно-активный реагент, (f) наполнитель, (g) отвердитель, выбираемый из ангидридов, (h) ускоритель отверждения, выбираемый из ускорителей для ангидридного отверждения эпоксидных смол.
9. Отвержденная композиция для безнабивочной герметизации измерительного трансформатора, полученная в результате отверждения отверждаемой композиции по п. 8.
10. Способ герметизации измерительного трансформатора, при котором композицию эпоксидной смолы, содержащую (а) циклоалифатическую эпоксидную смолу, (b) полиоксиалкиленовый диглицидиловый простой эфир, (с) полисилоксан, содержащий концевые ОН-группы, (d) циклический полисилоксан и (е) неионный фторалифатический поверхностно-активный реагент, (f) наполнитель, (g) отвердитель, выбираемый из ангидридов, (h) ускоритель отверждения, выбираемый из ускорителей для ангидридного отверждения эпоксидных смол, наносят на измерительный трансформатор в пресс-форме при том условии, что между железным сердечником трансформатора и композицией эпоксидной смолы никакую набивку не используют, и для герметизированного измерительного трансформатора после этого проводят отверждение в пресс-форме.
11. Способ по п. 10, где измерительный трансформатор герметизируют по способу заливки в вакууме.
12. Способ по п. 11, где заливка в вакууме включает стадии:
а) нагревания пресс-формы, содержащей предварительно собранные компоненты безнабивочного измерительного прибора, до 60-100°С и вакуумирования ее вплоть до достижения давления приблизительно 5-100 мбар;
b) дегазирования композиции по п. 8 в вакууме;
с) перевода дегазированной композиции в вакуумированную пресс-форму;
d) стравливания вакуума в пресс-форме до атмосферного давления;
е) перевода пресс-формы в печь для отверждения и нагревания ее до температур 80-140°С в течение 1-10 ч;
f) охлаждения пресс-формы и высвобождения отвержденного герметизированного безнабивочного измерительного трансформатора.
13. Способ по п. 10, где трансформатор герметизируют по способу автоматического гелеобразования под давлением.
14. Способ по п. 13, где автоматическое гелеобразование под давлением включает стадии:
а) нагревания предварительно собранных компонентов безнабивочного измерительного трансформатора до температур 80 -160°С;
b) перевода нагретых, предварительно собранных компонентов измерительного трансформатора в пресс-форму для автоматического гелеобразования под давлением и нагревания системы до температуры 100-160°С;
с) дегазирования композиции по п. 8 в вакууме при температуре от 20 до 80°С;
d) нагнетания композиции по п. 8 в пресс-форму при температуре пресс-формы, в диапазоне 100-160°С;
е) приложения давления, составляющего приблизительно 1-5 бар, после заполнения пресс-формы;
f) выдерживания деталей в пресс-форме при 1-5 бар вплоть до их полного отверждения и высвобождения их после этого; или открытия пресс-формы при достижении степени превращения 90% и перевода деталей в печь для последующего отверждения в целях окончательного отверждения.
15. Безнабивочный измерительный трансформатор, полученный способом, по меньшей мере, по одному из предшествующих пунктов.